(57)【特許請求の範囲】
【請求項１】
合成繊維用処理剤の水性液であって、合成繊維用処理剤が、下記の平滑剤、乳化剤及び静電気防止剤から成るものであり、平滑剤を全体の９〜７５質量％、乳化剤を全体の４０〜８５質量％及び静電気防止剤を全体の０．３〜６質量％の割合で含有し、且つ平滑剤の少なくとも一部として下記のイソシアヌル酸誘導体を全体の７〜３５質量％含有するものであることを特徴とする合成繊維用処理剤の水性液。
平滑剤：２又は３価の脂肪族多価アルコールと脂肪族モノカルボン酸との完全エステル化合物、脂肪族１価アルコールと２又は３価の脂肪族多価カルボン酸との完全エステル化合物、２又は３価の芳香族多価アルコールと脂肪族モノカルボン酸との完全エステル化合物、脂肪族１価アルコールと２又は３価の芳香族多価カルボン酸との完全エステル化合物及び動植物油脂類から選ばれる一つ又は二つ以上と、下記のイソシアヌル酸誘導体とからなるもの。
イソシアヌル酸誘導体：トリス（２−ヒドロキシエチル）イソシアヌル酸と有機モノカルボン酸との完全エステル化合物及びトリス（２−カルボキシエチル）イソシアヌル酸と１価の脂肪族ヒドロキシ化合物との完全エステル化合物から選ばれる一つ又は二つ以上。
乳化剤：分子中にポリオキシアルキレン基を有するエーテル型非イオン界面活性剤、多価アルコール部分エステル型非イオン界面活性剤及びポリオキシアルキレン多価アルコール脂肪酸エステル型非イオン界面活性剤から選ばれる一つ又は二つ以上。
静電気防止剤：炭素数４〜２６の脂肪族モノ又はジアルキルリン酸エステル金属塩、炭素数４〜２６のポリオキシアルキレン脂肪族モノ又はジアルキルリン酸エステル金属塩、炭素数４〜２６の脂肪族モノ又はジアルキルリン酸エステル有機アミン塩及び炭素数４〜２６のポリオキシアルキレン脂肪族モノ又はジアルキルリン酸エステル有機アミン塩から選ばれる一つ又は二つ以上。
【請求項２】
有機モノカルボン酸が炭素数２〜２２の脂肪族モノカルボン酸であり、また１価の脂肪族ヒドロキシ化合物が炭素数１〜２６の脂肪族モノアルコールである請求項１記載の合成繊維用処理剤の水性液。
【請求項３】
乳化剤が多価アルコール部分エステル型非イオン界面活性剤及びポリオキシアルキレン多価アルコール脂肪酸エステル型非イオン界面活性剤から選ばれる一つ又は二つ以上であって、該多価アルコ−ルがグリセリン、ヒマシ油、硬化ヒマシ油、ソルビタン及びソルビトールから選ばれるものである請求項１又は２記載の合成繊維用処理剤の水性液。
【請求項４】
請求項１〜３のいずれか一つの項記載の合成繊維用処理剤の水性液を熱処理工程に供する合成繊維フィラメント糸条に対し合成繊維用処理剤として０．１〜３質量％となるよう付着させることを特徴とする合成繊維の処理方法。
【請求項５】
合成繊維用処理剤の５〜３０質量％水性液を熱処理工程に供する合成繊維フィラメント糸条に対し合成繊維用処理剤として０．１〜３質量％となるよう付着させる請求項４記載の合成繊維の処理方法。
【請求項６】
合成繊維が産業資材用合成繊維である請求項４又は５記載の合成繊維の処理方法。
【請求項７】
産業資材用合成繊維がポリエステル系繊維又はポリアミド系繊維である請求項４〜６のいずれか一つの項記載の合成繊維の処理方法。
【発明の詳細な説明】
【技術分野】
【０００１】
本発明は合成繊維用処理剤（以下、単に処理剤という）の水性液及び合成繊維の処理方法（以下、単に処理方法という）に関する。ポリアミド維維やポリエステル繊維等の合成繊維はその製糸工程で該合成繊維に毛羽等が発生しないようにすることが重要である。なかでも、タイヤコード、ベルト、ホース、シートベルト、エアーバッグ等に使用され、かかる用途との関係で高強度が求められる産業資材用合成繊維は、高温且つ高接圧の過酷な条件下で製糸されるため、製糸工程において糸揺れ、毛羽及びタールが発生し易く、結果として糸強度が低下するので、かかる糸揺れ、毛羽及びタールが発生しないようにすることが特に重要である。このため合成繊維に付着させる処理剤には、該合成繊維が高温且つ高接圧下で製糸される場合であっても、前記のような糸揺れ、毛羽及びタールの発生を抑え、糸強度の低下を防止できるものであることが要求される。本発明は、かかる要求に応える処理剤の水性液及び処理方法に関する。
【背景技術】
【０００２】
従来、高温且つ高接圧下においても合成繊維に平滑性を与え、毛羽等の発生を抑える処理剤として、１）多価アルコールとヒドロキシモノカルボン酸とのエステル化合物のアルキレンオキサイド付加物を必須成分とするアルコール成分と、マレイン酸を必須成分とするカルボン酸成分とのエステル化合物を含有する処理剤（例えば特許文献１参照）、２）水酸基を有しないジカルボン酸やモノカルボン酸からなるカルボン酸成分と、ひまし油や硬化ひまし油のアルキレンオキサイド付加物からなるアルコール成分とのエステル化合物を含有する処理剤（例えば特許文献２参照）、３）テトラヒドロフランとアルキレンオキサイドとのランダム重合体からなるジオール成分と、ジカルボン酸成分やモノカルボン酸成分とのエステル化合物を含有する処理剤（例えば特許文献３参照）、４）分子中にポリテトラメチレングリコール残基を有する化合物を含有する処理剤（例えば特許文献４参照）等が提案されている。また高温且つ高接圧下においても合成繊維に耐熱性を与え、タール等の発生を抑える処理剤として、５）多価エステル化合物と、アニオン界面活性剤と、２種類のヒンダードフェノール系酸化防止剤とを含有するもの（例えば特許文献５参照）、６）チオジプロピオン酸ジアルキル等の含硫黄ジエステル化合物と、ホスフェート化合物と、ヒンダードフェノール系酸化防止剤とを含有するもの（例えば特許文献６参照）、７）多価エステル化合物と、チオエーテル基を有するエステル化合物と、二級スルホネート化合物と、有機ホスフェート化合物と、ヒンダードフェノール系酸化防止剤とを含有するもの（例えば特許文献７参照）、８）チオジプロピオン酸ジアルキル等の含硫黄ジエステル化合物と、２種類のヒンダードフェノール系酸化防止剤と、ホスフェート金属塩とを含有するもの（例えば特許文献８参照）、９）多価エステル化合物と、ヒンダードフェノール系酸化防止剤とを含有するもの（例えば特許文献９参照）、１０）芳香族エステル化合物と、有機カルボン酸と各種酸化防止剤とを含有するもの（例えば特許文献１０参照）等が知られている。
【０００３】
ところが、これら従来の処理剤には、近年のより過酷な条件下で製糸される合成繊維に対し、前記のような糸揺れ、毛羽及びタールの発生を抑え、糸強度の低下を防止する上で著しく不充分という問題がある。
【特許文献１】特開昭５９−２２３３６８号公報
【特許文献２】特開昭６３−５０５７２号公報
【特許文献３】特開昭６３−２３５５７６号公報
【特許文献４】特開昭５９−５９９７８号公報
【特許文献５】特開昭５９−２１１６８０号公報
【特許文献６】特開平７−２１６７３５号公報
【特許文献７】特開平８−１２０５６３号公報
【特許文献８】特開平１０−３２５０７４号公報
【特許文献９】特開平５−１４０８７０号公報
【特許文献１０】特開２００４−２９２９６１号公報
【発明の開示】
【発明が解決しようとする課題】
【０００４】
本発明が解決しようとする課題は、産業資材用合成繊維のように、高温且つ高接圧の過酷な条件下で製糸される場合であっても、製糸工程における糸揺れ、毛羽及びタールの発生を抑え、糸強度の低下を防止できる処理剤の水性液及び処理方法を提供する処にある。
【課題を解決するための手段】
【０００５】
しかして本発明者らは、前記の課題を解決するべく研究した結果、処理剤の水性液であって、処理剤が、平滑剤、乳化剤及び静電気防止剤を所定割合で含有し、且つ平滑剤の少なくとも一部として特定のイソシアヌル酸誘導体を所定割合で含有してなるものが正しく好適であり、またかかる処理剤の水性液を熱処理工程に供する合成繊維フィラメント糸条に対し処理剤として所定量となるよう付着させることが正しく好適であることを見出した。
【０００６】
すなわち本発明は、処理剤の水性液であって、処理剤が、平滑剤、乳化剤及び静電気防止剤から成るものであり、平滑剤を全体の９〜７５質量％、乳化剤を全体の４０〜８５質量％及び静電気防止剤を全体の０．３〜６質量％の割合で含有し、且つ平滑剤の少なくとも一部として下記のイソシアヌル酸誘導体を全体の７〜３５質量％含有するものであることを特徴とする処理剤に係る。
【０００７】
平滑剤：２又は３価の脂肪族多価アルコールと脂肪族モノカルボン酸との完全エステル化合物、脂肪族１価アルコールと２又は３価の脂肪族多価カルボン酸との完全エステル化合物、２又は３価の芳香族多価アルコールと脂肪族モノカルボン酸との完全エステル化合物、脂肪族１価アルコールと２又は３価の芳香族多価カルボン酸との完全エステル化合物及び動植物油脂類から選ばれる一つ又は二つ以上と、下記のイソシアヌル酸誘導体とからなるもの。
【０００８】
イソシアヌル酸誘導体：トリス（２−ヒドロキシエチル）イソシアヌル酸と有機モノカルボン酸との完全エステル化合物及びトリス（２−カルボキシエチル）イソシアヌル酸と１価の脂肪族ヒドロキシ化合物との完全エステル化合物から選ばれる一つ又は二つ以上。
【０００９】
乳化剤：分子中にポリオキシアルキレン基を有するエーテル型非イオン界面活性剤、多価アルコール部分エステル型非イオン界面活性剤及びポリオキシアルキレン多価アルコール脂肪酸エステル型非イオン界面活性剤から選ばれる一つ又は二つ以上。
【００１０】
静電気防止剤：炭素数４〜２６の脂肪族モノ又はジアルキルリン酸エステル金属塩、炭素数４〜２６のポリオキシアルキレン脂肪族モノ又はジアルキルリン酸エステル金属塩、炭素数４〜２６の脂肪族モノ又はジアルキルリン酸エステル有機アミン塩及び炭素数４〜２６のポリオキシアルキレン脂肪族モノ又はジアルキルリン酸エステル有機アミン塩から選ばれる一つ又は二つ以上。
【００１１】
また本発明は、前記の本発明に係る処理剤の水性液を、熱処理工程に供する合成繊維フィラメント糸条に対し処理剤として０．１〜３質量％となるよう付着させることを特徴とする処理方法に係る。
【００１２】
先ず、本発明に係る処理剤の水性液について説明する。本発明に係る処理剤の水性液において、処理剤は、平滑剤、乳化剤及び静電気防止剤から成るものであって、平滑剤の少なくとも一部として特定のイソシアヌル酸誘導体を含有するものである。
【００１３】
本発明に係る処理剤の水性液において、処理剤の平滑剤に供するイソシアヌル酸誘導体は、トリス（２−ヒドロキシエチル）イソシアヌル酸と有機モノカルボン酸との完全エステル化合物及びトリス（２−カルボキシエチル）イソシアヌル酸と１価の脂肪族ヒドロキシ化合物との完全エステル化合物から選ばれる一つ又は二つ以上である。
【００１４】
処理剤の平滑剤に供するイソシアヌル酸誘導体において、その原料となる有機モノカルボン酸としては、１）酢酸、プロピオン酸、酪酸、吉草酸、カプロン酸、カプリル酸、カプリン酸、ウンデカン酸、ラウリン酸、トリデカン酸、ミリスチン酸、ペンタデカン酸、パルミチン酸、ステアリン酸、パルミトレイン酸、オレイン酸、イソオクタン酸、イソヘキサデカン酸、イソオクタデカン酸等の炭素数２〜２２の脂肪族モノカルボン酸、２）安息香酸、３，５−ビス（１，１−ジメチルエチル）−４−ヒドロキシベンゼンプロピオン酸等の芳香族モノカルボン酸、３）マロン酸、マレイン酸、イタコン酸、アジピン酸、セバシン酸、ペンタデセニルコハク酸等の炭素数３〜２２の脂肪族ジカルボン酸と１価の脂肪族ヒドロキシ化合物との脂肪族モノエステルモノカルボン酸、４）フタル酸、イソフタル酸、テレフタル酸等の炭素数８〜２２の芳香族ジカルボン酸と１価の脂肪族ヒドロキシ化合物との脂肪族モノエステルモノ芳香族カルボン酸、５）チオジプロピオン酸、チオジオクタン酸、チオジラウリン酸、チオジステアリン酸等の炭素数３〜２２の含硫黄脂肪族ジカルボン酸と１価の脂肪族ヒドロキシ化合物との含硫黄脂肪族モノエステルモノカルボン酸等が挙げられるが、なかでも炭素数２〜２２の脂肪族モノカルボン酸が好ましく、炭素数３〜１８の脂肪族モノカルボン酸がより好ましい。
【００１５】
また処理剤の平滑剤に供するイソシアヌル酸誘導体において、その原料となる１価の脂肪族ヒドロキシ化合物としては、１）ブチルアルコール、ペンチルアルコール、ヘキシルアルコール、ヘプチルアルコール、オクチルアルコール、ノニルアルコール、デシルアルコール、ウンデシルアルコール、ドデシルアルコール、トリデシルアルコール、２−メチル−ペンチルアルコール、２−エチル−ヘキシルアルコール、２−プロピル−ヘプチルアルコール、２−ブチル−オクチルアルコール等の炭素数１〜２６の脂肪族モノアルコール、２）１，４−ブタンジオール、１，６−ヘキサンジオール、ネオペンチルグリコール、グリセリン、トリメチロールプロパン、ソルビタン等の脂肪族多価アルコールと有機モノカルボン酸との脂肪族モノエステルモノオール等が挙げられるが、なかでも炭素数１〜２６の脂肪族モノアルコールが好ましく、炭素数４〜１８の脂肪族モノアルコールがより好ましい。
【００１６】
処理剤の平滑剤に供するイソシアヌル酸誘導体は、いずれも公知の方法で合成できる。例えば、トリス（２−ヒドロキシエチル）イソシアヌル酸と有機モノカルボン酸との完全エステル化合物は、アルコール成分であるトリス（２−ヒドロキシエチル）イソシアヌル酸１モルに対して有機モノカルボン酸を３〜５モル用い、硫酸等の酸性化合物を加え、加温しながら脱水してエステル化させる反応や、ピリジン等の塩基性化合物を加え、クロロホルム等の不活性溶媒中で加温しながらエステル化させる反応により合成できる。
【００１７】
また例えば、トリス（２−カルボキシエチル）イソシアヌル酸と１価の脂肪族ヒドロキシ化合物との完全エステル化合物は、酸成分であるトリス（２−カルボキシエチル）イソシアヌル酸１モルに対して１価の脂肪族ヒドロキシ化合物を３〜５モル用い、硫酸等の酸性化合物を加え、加温しながら脱水してエステル化させる反応や、ピリジン等の塩基性化合物を加え、クロロホルム等の不活性溶媒中で加温しながらエステル化させる反応により合成できる。
【００１８】
本発明に係る処理剤の水性液において、処理剤に供するイソシアヌル酸誘導体以外の平滑剤は、１）１，６−ヘキサンジオールジデカノエート、トリメチロールプロパンモノオレートジラウレート等の２又は３価の脂肪族多価アルコールと脂肪族モノカルボン酸との完全エステル化合物、２）ジラウリルアジペート、ジオレイルアゼレート、トリオクチルトリメリテート等の脂肪族１価アルコールと２又は３価の脂肪族多価カルボン酸との完全エステル化合物、３）ビスフェノールＡジラウレート等の２又は３価の芳香族多価アルコールと脂肪族モノカルボン酸との完全エステル化合物、４）ジイソステアリルイソフタレート、トリオクチルトリメリテート等の脂肪族１価アルコールと２又は３価の芳香族多価カルボン酸との完全エステル化合物、５）ヤシ油、ナタネ油、ヒマワリ油、大豆油、ヒマシ油、ゴマ油、魚油、牛脂等の動植物油脂類、以上の１）〜５）から選ばれる一つ又は二つ以上である。
【００１９】
本発明に係る処理剤の水性液において、処理剤に供する乳化剤は、１）ポリオキシアルキレンオクチルエーテル、ポリオキシアルキレンオクチルエーテルラウリン酸エステル、ポリオキシアルキレンノニルフェニルエーテル、ポリオキシアルキレンオレイン酸エステル、ポリオキシアルキレンラウリルアミノエーテル、ポリオキシアルキレンラウロアミドエーテル等の分子中にポリオキシアルキレン基を有するエーテル型非イオン界面活性剤、２）ソルビタンモノラウラート、ソルビタントリオレアート、ソルビトールテトラオレアート、グリセリンモノオレアート、グリセリンモノラウラート、ジグリセリンジラウラート等の多価アルコール部分エステル型非イオン界面活性剤、３）ポリオキシアルキレンソルビタントリオレアート、ポリオキシアルキレングリセリンモノラウラート、ポリオキシアルキレンビスフェノールＡジラウラート、ポリオキシアルキレンヒマシ油、ポリオキシアルキレン硬化ヒマシ油、ポリオキシアルキレン硬化ヒマシ油ジラウラート、ポリオキシアルキレン硬化ヒマシ油トリオクタノアート等のポリオキシアルキレン多価アルコール脂肪酸エステル型非イオン界面活性剤、以上の１）〜３）から選ばれる一つ又は二つ以上である。なかでも多価アルコール部分エステル型非イオン界面活性剤、ポリオキシアルキレン多価アルコール脂肪酸エステル型非イオン界面活性剤が好ましく、該多価アルコールがグリセリン、ヒマシ油、硬化ヒマシ油、ソルビタン及びソルビトールから選ばれるものであるもの、例えばグリセリン部分エステル、ソルビタン部分エステル、ソルビトール部分エステル、ポリオキシアルキレンソルビタンエステル、ポリオキシアルキレンソルビトールエステル、ポリオキシアルキレンヒマシ油、ポリオキシアルキレン硬化ヒマシ油、ポリオキシアルキレン硬化ヒマシ油アルキルエステルが好ましい。
【００２０】
本発明に係る処理剤の水性液において、処理剤に供する静電気防止剤は、オクチルリン酸エステルナトリウム塩、ポリオキシエチレンラウリルリン酸エステルカリウム塩、オレイルリン酸エステル−トリエタノールアミン塩、ポリオキシエチレンラウリルリン酸エステル−ポリオキシエチレンラウリルアミン塩等の、炭素数４〜２６の脂肪族モノ又はジアルキルリン酸エステル金属塩、炭素数４〜２６のポリオキシアルキレン脂肪族モノ又はジアルキルリン酸エステル金属塩、炭素数４〜２６の脂肪族モノ又はジアルキルリン酸エステル有機アミン塩及び炭素数４〜２６のポリオキシアルキレン脂肪族モノ又はジアルキルリン酸エステル有機アミン塩から選ばれる一つ又は二つ以上である。
【００２１】
本発明に係る処理剤の水性液において、処理剤は、以上説明したイソシアヌル酸誘導体を含む平滑剤、乳化剤及び静電気防止剤から成るものであり、イソシアヌル酸誘導体を全体の７〜３５質量％、好ましくは全体の９〜２７質量％、かかるイソシアヌル酸誘導体を含む平滑剤を全体の９〜７５質量％、乳化剤を全体の４０〜８５質量％、好ましくは全体の４９〜８０質量％、静電気防止剤を全体の０．３〜６質量％、好ましくは全体の０．４〜４質量％含有するものである。
【００２２】
本発明に係る処理剤の水性液を合成繊維に付着させるに際しては、合目的的に他の成分、例えば外観調整剤、酸化防止剤、耐熱性向上剤、消泡剤、防腐剤、防錆剤等を併用することができるが、その併用量は可及的に少量とする。
【００２３】
次に、本発明に係る処理方法について説明する。本発明に係る処理剤の水性液は、以上説明したような処理剤を水で希釈したものであるが、本発明に係る処理方法は、かかる処理剤の水性液を熱処理工程に供する合成繊維フィラメント糸条に対し処理剤として０．１〜３質量％、好ましくは０．５〜１．５質量％となるよう付着させる方法である。本発明に係る処理剤の水性液を合成繊維に付着させる工程としては、紡糸工程、延伸工程、紡糸と延伸とを同時に行うような工程等が挙げられる。また本発明に係る処理剤の水性液を合成繊維に付着させる方法としては、ローラー給油法、計量ポンプを用いたガイド給油法、浸漬給油法、スプレー給油法等が挙げられる。更に処理剤を合成繊維に付着させる形態は水性液であるが、その濃度は処理剤の５〜３０質量％水性液とするのが好ましい。本発明に係る処理剤の水性液は、熱処理工程に供する合成繊維フィラメント糸条に対し、処理剤として０．１〜３質量％、好ましくは０．５〜１．５質量％となるよう付着させる。
【００２４】
本発明に係る処理方法の適用対象となる合成繊維としては、１）ポリエチレンテレフタレート、ポリプロピレンテレフタレート、ポリ乳酸エステル等のポリエステル系繊維、２）ナイロン６、ナイロン６６等のポリアミド系繊維、３）ポリアクリル、モダアクリル等のポリアクリル系繊維、４）ポリエチレン、ポリプロピレン等のポリオレフィン系繊維、５）ポリウレタン系繊維等が挙げられ、その種類や用途は制限されないが、製糸工程において高温且つ高接圧の過酷な条件下にさらされる産業資材用合成繊維に適用する場合に効果の発現が高く、なかでもポリエステル系繊維又はポリアミド系繊維に適用する場合に効果の発現が高い。
【発明の効果】
【００２５】
以上説明した本発明には、産業資材用合成繊維のように、高温且つ高接圧の過酷な条件下で製糸される場合であっても、製糸工程における糸揺れ、毛羽及びタールの発生を抑え糸強度の低下を防止できるという効果がある。
【００２６】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【実施例】
【００２７】
試験区分１（処理剤の調製）
・処理剤（Ｐ−１）の調製
下記のイソシアヌル酸誘導体（Ｋ−１）を１０部、下記の平滑剤（Ｌ−１）を２０部、下記の平滑剤（Ｌ−２）を１０部、下記の乳化剤（Ｅ−１）を５０部、下記の乳化剤（Ｅ−２）を１０部、下記の静電気防止剤（Ｓ−３）を１部の割合で均一混合して処理剤（Ｐ−１）を調製した。
イソシアヌル酸誘導体（Ｋ−１）：トリス（２−ヒドロキシエチル）イソシアヌル酸トリプロピオナート
平滑剤（Ｌ−１）：ジオレイルチオジプロピオナート
平滑剤（Ｌ−２）：ビスフェノールＡジラウラート
乳化剤（Ｅ−１）：硬化ヒマシ油１モルに対してエチレンオキサイド（以下、単にＥＯという）２０モルを付加したポリオキシアルキレン脂肪族多価エステル化合物。
乳化剤（Ｅ−２）：ヒマシ油１モルに対してＥＯ４０モルを付加したポリオキシアルキレンヒマシ油１モルとデカン酸３モルとのエステル化合物。
静電気防止剤（Ｓ−３）：オレイルリン酸エステルトリエタノールアミン塩
【００２８】
・処理剤（Ｐ−２）〜（Ｐ−６８）及び処理剤（Ｒ−１）〜（Ｒ−１７）の調製｝
処理剤（Ｐ−１）と同様にして、処理剤（Ｐ−２）〜（Ｐ−６８）及び処理剤（Ｒ−１）〜（Ｒ−１７）を調製した。以上の処理剤の調製に用いた成分の内容を表１〜表５に、また以上で調製した処理剤の内容を表６〜表１４にまとめて示した。
【００２９】
【表１】
0004480176.tif 000002
【００３０】
【表２】
0004480176.tif 000003
【００３１】
【表３】
0004480176.tif 000004
【００３２】
表３において、
化合物の数平均分子量は、東ソー株式会社製のＨＬＣ−８１２０ＧＰＣにて測定した値である。
【００３３】
【表４】
0004480176.tif 000005
【００３４】
【表５】
0004480176.tif 000006
【００３５】
【表６】
0004480176.tif 000007
【００３６】
【表７】
0004480176.tif 000008
【００３７】
【表８】
0004480176.tif 000009
【００３８】
【表９】
0004480176.tif 000010
【００３９】
【表１０】
0004480176.tif 000011
【００４０】
【表１１】
0004480176.tif 000012
【００４１】
【表１２】
0004480176.tif 000013
【００４２】
【表１３】
0004480176.tif 000014
【００４３】
【表１４】
0004480176.tif 000015
【００４４】
・試験区分２（合成繊維への各処理剤の水性液等の付着及び評価）
・合成繊維への各処理剤の水性液等の付着
ニートで付与する場合を除き、試験区分１で調製した各処理剤と希釈水又は希釈有機溶剤とを均一混合して、処理剤の１０％希釈溶液とした。固有粘度１．１０、カルボキシル末端濃度１５当量／１０６ｇのポリエチレンテレフタレートのチップを常法により乾燥した後、エクストルーダーを用いて２９５℃で紡糸し、口金から吐出して冷却固化した後の走行糸条に、調製した１０％希釈溶液等を、計量ポンプを用いたガイド給油法にて付着させた後、ガイドで集束させて表面速度３０００ｍ／分の引取りロールで引取り、引き続き２４０℃の延伸ロール、弛緩ロールを介して全延伸倍率１．７倍となるように延伸し、１６７０デシテックス１９２フィラメントの延伸糸を１０ｋｇ捲きケークとして得た。
【００４５】
・処理剤の付着量の測定
ＪＩＳ−Ｌ１０７３（合成繊維フィラメント糸試験方法）に準拠し、抽出溶剤としてノルマルヘキサン／エタノール（５０／５０容量比）混合溶剤を用いて、合成繊維に対する処理剤の付着量を測定した。結果を表１５〜１７にまとめて示した。
【００４６】
・糸揺れの評価
前記の紡糸工程において、延伸ロール上で発生する走行糸の揺れ具合を目視にてとらえ、次の基準で評価した。結果を表１５〜表１７にまとめて示した。
ＡＡＡ：糸揺れは発生しない。
ＡＡ：糸揺れはほとんど発生しない。
Ａ：糸揺れがたまに発生する。
Ｂ：糸揺れが頻繁に発生する。
Ｃ：糸揺れの発生が激しく、隣り合う糸同士が接触する。
【００４７】
・毛羽の評価
前記の紡糸工程において、糸をケークとして巻き取る前に、毛羽計数装置（東レエンジニアリング社製のＤＴ−１０５）にて１時間当たりの毛羽数を測定し、次の基準で評価した。結果を表１５〜１７にまとめて示した。
ＡＡＡ：測定された毛羽数が０個
ＡＡ：測定された毛羽数が１個未満（但し、０を含まない）
Ａ：測定された毛羽数が１〜２個
Ｂ：測定された毛羽数が３〜９個
Ｃ：測定された毛羽数が１０個以上
【００４８】
・タール防止性の評価
前記で得たケークから採取した試験糸を、初期張力１kg、糸速度５００ｍ／分で、表面温度２４０℃のホットローラーに巻き付けて走行させ、ホットローラーに発生する１２時間後のタールの量を肉眼で観察し、次の基準で評価した。結果を表１５〜表１７にまとめて示した。
ＡＡＡ：タールが認められない。
ＡＡ：タールが僅かに認められる。
Ａ：タールが少し認められる。
Ｂ：タールが明らかに認められる。
Ｃ：タールがかなりの量認められる。
【００４９】
・糸強度の評価
前記で得たケークから採取した試験糸の強度を、強伸度測定装置（島津製作所社製の島津オートグラフＡＧＳ−１ＫＮＧ）にて測定し、次の基準で評価した。結果を表１５〜表１７にまとめて示した。
ＡＡＡ：測定された糸の強度が８．０ｃＮ／ｄｔｅｘ以上
ＡＡ：測定された糸の強度が７．８以上８．０ｃＮ／ｄｔｅｘ未満
Ａ：測定された糸の強度が７．４以上７．８ｃＮ／ｄｔｅｘ未満
Ｂ：測定された糸の強度が７．０以上７．４ｃＮ／ｄｔｅｘ未満
Ｃ：測定された糸の強度が７．０ｃＮ／ｄｔｅｘ未満
【００５０】
【表１５】
0004480176.tif 000016
【００５１】
【表１６】
0004480176.tif 000017
【００５２】
【表１７】
0004480176.tif 000018
【００５３】
表１５〜１７において、
付与形態の欄の有機溶剤溶液の有機溶剤は、４０℃の粘度が２．０×１０−６ｍ２／ｓのノルマルパラフィンである。